(57)【要約】  本開示は、ホウ素およびモリブデン核形成層を利用してモリブデン膜を作成する方法に関する。得られたモリブデン膜は、電気抵抗率が低く、実質的にホウ素を含まず、ホウ素またはモリブデン核形成層を使用しない従来の化学蒸着プロセスと比較して、低温で製造することができる。このプロセスによって形成されたモリブデン核形成層は、ＭｏＣｌ５またはＭｏＯＣｌ４のエッチング効果から基板を保護することができ、モリブデン核形成層の上でのその後のＣＶＤによるＭｏ成長の核形成を促進し、低温でのＭｏのＣＶＤ堆積を可能にする。核形成層は、その後のＣＶＤＭｏ成長の粒径を制御するために使用されることもでき、ひいてはＭｏ膜の電気抵抗率を制御する。【選択図】なし【特許請求の範囲】
【請求項１】
モリブデン層を作成する方法であって、前記方法は、
基板上のホウ素含有核形成層とモリブデンおよび塩素原子を含有する分子を含む蒸気組成物との反応であって、前記基板は４５０℃から５５０℃の間の温度であり、前記反応は、前記ホウ素核形成層の少なくとも一部を消費し、前記基板の上にモリブデン核形成層を形成する、反応を含む方法。
【請求項２】
前記ホウ素含有核形成層の厚さが約５Åから約５０Åの間である、請求項１に記載の方法。
【請求項３】
前記ホウ素含有核形成層は、前記モリブデン層が元素分析による５重量％未満のホウ素、任意選択的に１重量％未満のホウ素を含むように、前記反応によって実質的に消費される、請求項１に記載の方法。
【請求項４】
前記基板の上に前記ホウ素含有核形成層を堆積することであって、前記基板は３００℃から５５０℃の間の温度である、ことを含む、請求項１に記載の方法。
【請求項５】
前記基板の上の前記モリブデン核形成層の上にさらなるホウ素含有核形成層を堆積することであって、前記基板は３００℃から５５０℃の間の温度である、さらなるホウ素含有核形成層を堆積することと、
前記さらなるホウ素含有核形成層とモリブデンおよび塩素原子を含有する分子を含む蒸気組成物との反応であって、前記基板は４５０℃から５５０℃の間の温度であり、前記反応は、前記さらなるホウ素核形成層の少なくとも一部を消費し、さらなるモリブデン核形成層を形成する、反応と
をさらに含む、請求項１に記載の方法。
【請求項６】
前記さらなるホウ素含有核形成層の厚さが約５Åから約５０Åの間である、請求項５に記載の方法。
【請求項７】
前記さらなるホウ素含有核形成層の堆積された厚さが、前記基板の上の前記ホウ素含有核形成層の堆積された厚さよりも薄い、請求項５に記載の方法。
【請求項８】
第１の期間にわたり前記基板の上に前記ホウ素含有核形成層を蒸着させること、および第２の期間にわたり前記さらなるホウ素含有核形成層を蒸着させることを含み、前記第２の期間は前記第１の期間よりも短い、請求項５に記載の方法。
【請求項９】
前記さらなるホウ素含有核形成層は、前記さらなるモリブデン層が元素分析による５重量％未満のホウ素、任意選択的に１重量％未満のホウ素を含むように、前記反応によって実質的に消費される、請求項５に記載の方法。
【請求項１０】
堆積および反応の前記ステップが繰り返され、これにより、複数のさらなるモリブデン核形成層を形成する、請求項５に記載の方法。
【請求項１１】
１つまたは複数の前記ホウ素含有核形成層の前記反応中、前記基板の前記温度が４５０℃から４８０℃の間である、請求項１に記載の方法。
【請求項１２】
前記蒸気組成物が１０トルから６０トルの間の圧力である、請求項１に記載の方法。
【請求項１３】
前記蒸気組成物が還元ガスを実質的に含まない、請求項１に記載の方法。
【請求項１４】
前記基板上の前記モリブデン核形成層、またはさらなるモリブデン核形成層が、上部モリブデン核形成層を構成する、請求項１に記載の方法。
【請求項１５】
４５０℃から５５０℃の間の温度で前記上部モリブデン核形成層の上にバルクモリブデン層を形成するためにモリブデン錯体を蒸着させることを含む、請求項１４に記載の方法。
【請求項１６】
前記モリブデン錯体がＭｏＣｌ５またはＭｏＯＣｌ４を含む、請求項１５に記載の方法。
【請求項１７】
前記モリブデン膜の厚さが２００オングストローム以上であり、前記バルクモリブデン層の抵抗率が、前記モリブデン核形成層のない７００℃の基板上の前記モリブデン錯体から堆積された±２０％の実質的に類似の厚さのバルクモリブデン層の抵抗率の±２０％である、請求項１５に記載の方法。
【請求項１８】
前記バルクモリブデン層および１つ以上のモリブデン核形成層を含むモリブデン膜を作成することを含み、前記膜は、２００オングストローム以上のモリブデン膜厚で２０μΩ・ｃｍ未満の室温で測定された電気抵抗率を有する、請求項１５に記載の方法。
【請求項１９】
前記基板が１つ以上のモリブデン核形成層を含む、請求項１に記載の方法。
【請求項２０】
前記基板が半導体基板を含む、請求項１に記載の方法。
【発明の詳細な説明】
【技術分野】
【０００１】
関連出願の相互参照
この出願は、その開示が全ての目的のために全体として参照により本明細書に組み込まれる、２０１６年１１月２３日に出願された米国特許仮出願第６２／４２５，７０４号明細書の利益を主張する、２０１７年１１月２２日に出願された米国特許出願第１５／８２０，６４０号明細書の一部継続である。
【０００２】
本開示は、より低いプロセス温度で、ただしモリブデンの伝統的な高温蒸着条件を使用して達成されるものと類似の堆積速度で作成され得る、蒸着されたモリブデン膜または層に関する。低温堆積によって形成された結果的なモリブデン膜または層もまた低抵抗率を有し半導体デバイスおよび表示デバイスなどの様々な物品に使用され得る。
【背景技術】
【０００３】
モリブデンは、メモリ、論理チップ、およびポリシリコン金属ゲート電極構造を使用するその他のデバイスにおける材料としてタングステンに取って代わる可能性のある、低抵抗の耐熱金属である。モリブデンを含有する薄膜は、一部の有機発光ダイオード、液晶ディスプレイ、ならびに薄膜太陽電池および太陽光発電でも使用され得る。モリブデン薄膜は、バリア膜として使用され得る。
【０００４】
モリブデン薄膜を堆積するために、様々な前駆体および蒸着技術が使用されてきた。前駆体は、無機および有機金属試薬を含み、蒸着技術は、化学蒸着（ＣＶＤ）および原子層堆積（ＡＬＤ）、ならびに紫外レーザー光解離ＣＶＤ、プラズマ支援ＣＶＤ、およびプラズマ支援ＡＬＤなどの多くの修正例を含むことができる。ＣＶＤおよびＡＬＤプロセスは、非平面性の高いマイクロエレクトロニクスデバイス形状に対して優れたコンフォーマルなステップカバレッジを与えることができるので、ますます使用されているが、プラズマ支援堆積および高温堆積システムのコストおよび複雑さにより、生産コストおよび工具コストが増加する可能性がある。高温プロセスは、以前に堆積した、または下にある構造を損傷する可能性もある。
【０００５】
典型的なＣＶＤプロセスでは、前駆体は、低圧または大気圧反応チャンバ内の任意選択的に加熱された基板（たとえば、ウエハ）の上を通過する。前駆体は、基板表面上で反応および／または分解し、モリブデンなどの堆積した材料の薄膜を作成する。揮発性副生成物は、反応チャンバを通るガス流によって除去される。２つ以上のガスを反応チャンバに供給し、ガスを反応させて基板上に金属を堆積させることによって、ＣＶＤプロセスにおいていくつかの金属膜が形成される。堆積した膜の厚さおよび均一性は、温度、圧力、ガス流量と混合均一性、化学的枯渇効果、時間などの多くのパラメータの調整に依存する。
【０００６】
耐熱金属膜は、密閉チャンバ内で二酸化ケイ素などの基板を約５００℃から８００℃の温度に加熱すること、引き続き堆積されるモリブデン層との表面の接着性を向上させるために加熱された表面を六フッ化モリブデンなどの蒸発物質で短期間処理すること、全ての未反応六フッ化モリブデンをチャンバからパージすること、および六フッ化モリブデンを減少させ、ＨＦ（ｇ）を生成し、モリブデンの一部を加熱された表面上に堆積するために、水素を新たに蒸発した六フッ化モリブデンと混合することによってモリブデン膜を堆積することを含むＣＶＤプロセスで、基板上に堆積されてきた。この堆積のための高温は、処理機器を複雑にし、温度に敏感なデバイスの熱履歴を消費する。さらに、ＨＦ（ｇ）の毒性ならびにＨＦ（ｇ）を扱うための関連する除害および安全機器が、このプロセスを高額で複雑にする。
【０００７】
良好なステップカバレッジを有する滑らかな低抵抗モリブデン膜は、モリブデン前駆体としてＭｏＯＣｌ４またはＭｏＣｌ５および還元ガスとしてＨ２を使用して、約７００℃の高温での化学蒸着（ＣＶＤ）によって基板上に堆積され得る。これらの高温モリブデン膜は有用であるが、ＤＲＡＭまたは光起電などのデバイスを作成するために使用される熱履歴の消費が少なく、膜を作成するためにあまり高額でも複雑でもない機器を使用することができるため、堆積温度が低い方がさらに有益であろう。上記の堆積プロセス中の基板の温度は７００℃未満に低下したため、ＭｏＯＣｌ４およびＭｏＣｌ５の両方で約５５０℃の反応温度カットオフが観察された。この温度の付近で、膜の粗さが増加し、膜の抵抗率が増加し、膜の堆積速度が低下し、最終的にカットオフ温度未満で停止した。このカットオフ温度は、モリブデン膜のステップカバレッジ性能も制限した。良好なステップカバレッジを有する滑らかな低抵抗モリブデン膜は、半導体デバイス製造で使用される薄膜の非常に有益な品質である。
【０００８】
より低い堆積温度で、複雑で高額な加熱および蒸気除害機器なしで様々な基板上にモリブデン金属膜を作成する、継続的な必要性がある。
【発明の概要】
【０００９】
５５０℃から７００℃の間で形成された粗く高抵抗率の膜を含む、高温モリブデン処理の問題を克服するために、ホウ素分解層またはホウ素核形成層が基板上に堆積され、これは後に５５０℃未満の温度で基板上の高品質モリブデン核形成層に置き換えられた。このようにして調製されたモリブデン核形成層は、下にある基板をたとえばＭｏＣｌ５のエッチング効果から保護し、その上でのその後の滑らかなＣＶＤによるＭｏ成長の核形成を促進し、低温でのＣＶＤによるＭｏ堆積を可能にすることがわかった。モリブデン核形成層は、バルクモリブデンのその後のＣＶＤ成長の粒径を制御し、ひいては最終的なモリブデン膜の電気抵抗率を制御するために使用することもできた。場合によっては、ＳＥＭによって視認可能な大量のホウ素がモリブデン層の下に見られ、これが膜抵抗率を増加させた。これは、ホウ素およびモリブデンの複数の交互の層が堆積されたときに、特に問題であった。高温モリブデン膜形成および堆積されたモリブデン核形成層中の大量のホウ素の存在の問題は、モリブデンおよび塩素の蒸気含有分子、たとえばＭｏＯＣｌ４またはＭｏＣｌ５との反応によって基板上に堆積された固体ホウ素核形成層の実質的に全てを消費または置換することによって、克服された。この反応は、モリブデン核形成層を形成し、水素のような還元ガスの存在下または非存在下で発生することができ、同時にホウ素核形成層を置換する。結果的なモリブデン核形成層は、たとえば水素のような還元ガスの存在下でＭｏＯＣｌ４またはＭｏＣｌ５を含む蒸気組成物を使用して、後続のバルクＭｏのＣＶＤ膜形成プロセスのためのカットオフ温度をＭｏＯＣｌ４では４００℃から５７５℃の間に、ＭｏＣｌ５では４５０℃から５５０℃の間に低下させた。このようにして形成されたモリブデンＣＶＤ膜は、膜抵抗率が低く、滑らかで、モリブデン前駆体としてＭｏＯＣｌ４またはＭｏＣｌ５および還元ガスとしてＨ２を使用して約７００℃の高温で化学蒸着（ＣＶＤ）されたモリブデンによって基板上に堆積されたモリブデン膜と比較して、ステップカバレッジが優れていた。
【００１０】
本開示は、基板上にモリブデン核形成層を作成するための組成物および方法に関する。任意選択的に、基板はそれ自体がモリブデン核形成層であってもよい。あるいは、基板はモリブデンを実質的に含まなくてもよい。
【００１１】
方法は、基板上の核形成層を含む既存の固体ホウ素と、モリブデンおよび塩素原子を含有する分子を含む蒸気組成物との反応の行為またはステップを含むことができる。いくつかのバージョンでは、蒸気組成物は還元ガスを実質的に含まない。基板は４５０℃から５５０℃の間の温度に保持され、蒸気との反応は、基板の上にモリブデン核形成層を形成しながら、ホウ素核形成層の少なくとも一部を消費する。いくつかのバージョンでは、モリブデン核形成層は、４５０℃から４８０℃の間の温度に保持された基板上に形成することができる。いくつかのバージョンでは、堆積されたモリブデン核形成層は、約５オングストローム（５Å）から約１００オングストローム（１００Å）の範囲の厚さを有することができる。適切には、堆積されたモリブデン核形成層の厚さは、約５から約５０オングストロームの範囲、任意選択的に５から約３０オングストロームの範囲、たとえば約５から約２０オングストロームの範囲であってもよい。モリブデンおよび塩素の分子を含む蒸気組成物は、１０トルから６０トルの間の圧力で、いくつかのバージョンでは２０トルから４０トルの圧力で、加熱された基板とともに反応チャンバ内に存在することができる。
【００１２】
本発明の一態様は、モリブデン層を作成する方法を提供し、方法は、基板上のホウ素含有核形成層とモリブデンおよび塩素原子を含有する分子を含む蒸気組成物との反応であって、基板は４５０℃から５５０℃の間の温度であり、前記反応は、ホウ素核形成層の少なくとも一部を消費し、基板の上にモリブデン核形成層を形成する、反応を含む。
【００１３】
実質的に消費されるホウ素含有核形成層は、約５Åから約１００Åの間の厚さを有することができる。適切には、ホウ素含有核形成層の厚さは、約５から約５０オングストロームの範囲、任意選択的に約５から約３０オングストロームの範囲、たとえば約５から約２０オングストロームの範囲であってもよい。
【００１４】
有利には、ホウ素含有核形成層は、モリブデン層が元素分析による５重量％未満のホウ素、任意選択的に１重量％未満のホウ素を含むように、前記反応によって実質的に消費されてもよい。
【００１５】
ホウ素核形成層は、加熱された基板上でＢ２Ｈ６の分解によって適切に形成され得る。いくつかのバージョンでは、基板は、ホウ素核形成層堆積中に３００℃から４５０℃に加熱される。ホウ素核形成層を堆積するために、他のホウ素含有前駆体および条件を使用することもできる。たとえば、４５０℃から５５０℃の間の、モリブデン堆積に使用されるのと同じかまたは実質的に同じ温度を、ホウ素核形成層の堆積に使用することができる。
【００１６】
したがって、いくつかのバージョンでは、方法は、基板の上にホウ素含有核形成層を堆積することであって、基板は３００℃から５５０℃の間の温度である、ことを含む。
【００１７】
方法は、前記基板の上の前記モリブデン核形成層の上にさらなるホウ素含有核形成層を堆積することであって、基板は３００℃から５５０℃、任意選択的に３００℃から４５０℃の間の温度である、ことと、さらなるホウ素含有核形成層とモリブデンおよび塩素原子を含有する分子を含む蒸気組成物との反応であって、基板は４５０℃から５５０℃の間の温度であり、前記反応は、さらなるホウ素核形成層の少なくとも一部を消費し、さらなるモリブデン核形成層を形成する、反応と、を任意選択的に含み得る。
【００１８】
さらなるホウ素含有核形成層の厚さは、適切に５Åから１００Åの間であり得る。適切には、さらなるホウ素含有核形成層の厚さは、約５から約５０オングストロームの範囲、任意選択的に約５から約３０オングストロームの範囲、たとえば約５から約２０オングストロームの範囲であってもよい。さらなるホウ素含有核形成層の堆積された厚さは、基板の上のホウ素含有核形成層の堆積された厚さよりも薄くてもよい。
【００１９】
方法は、第１の期間にわたり基板の上にホウ素含有核形成層を蒸着させること、および第２の期間にわたりさらなるホウ素含有核形成層を蒸着させることを含んでもよく、第２の期間は第１の期間よりも短い。
【００２０】
さらなるホウ素含有核形成層は、さらなるモリブデン層が元素分析による５重量％未満のホウ素、任意選択的に１重量％未満のホウ素を含むように、前記反応によって実質的に消費されてもよい。
【００２１】
有利には、堆積および反応のステップは繰り返されてもよく、これにより、複数のさらなるモリブデン核形成層を形成する。
【００２２】
任意選択的に、（１つまたは複数の）モリブデン核形成層は、４５０℃から４８０℃の間の温度に保持された基板上に形成することができる。有利には、蒸気組成物は、１０トルから６０トルの間の圧力であり得る。蒸気組成物は還元ガスを実質的に含まなくてもよい。
【００２３】
方法が、上部モリブデン核形成層を作成することを含み得ることは、理解されるだろう。前記基板上のモリブデン核形成層、またはさらなるモリブデン核形成層は、上部モリブデン核形成層を構成し得る。
【００２４】
実際、上部モリブデン核形成層を作成するための方法の別のバージョンは、基板の上、または基板上のモリブデン核形成層の上にホウ素含有核形成層を堆積することであって、基板または基板上のモリブデン核形成層は３００℃から５５０℃の間、任意選択的に３００℃から４５０℃の間の温度である、ことと、続いて、ホウ素含有核形成層とモリブデンおよび塩素原子を含有する分子を含む蒸気組成物との反応であって、基板は４５０℃から５５０℃の間の温度である、反応とを含む。
【００２５】
蒸気組成物とホウ素層との間の反応は、ホウ素核形成層の少なくとも一部を消費し、上部モリブデン核形成層を形成する。方法のバージョンでは、ホウ素含有核形成層の厚さは５Åから１００Åの間であり得る。適切には、ホウ素含有核形成層の厚さは、約５から約５０オングストロームの範囲、任意選択的に約５から約３０オングストロームの範囲、たとえば約５から約２０オングストロームの範囲であってもよい。
【００２６】
基板上に上部モリブデン層を作成する方法のいくつかのバージョンでは、ホウ素核形成層の少なくとも一部を消費することは、ホウ素核形成層を実質的にまたは完全に消費する。ホウ素核形成層の少なくとも一部を消費することは、揮発性ホウ素化合物を生成する可能性がある。
【００２７】
上部モリブデン核形成層を作成するための方法の様々なバージョンでは、ホウ素含有核形成層（ホウ素分解層とも呼ばれる）を堆積し、これをモリブデンおよび塩素を含有する分子を含む蒸気組成物と反応させるステップは、１回以上繰り返されてもよい。１つ以上のモリブデン核形成層は、ＳＥＭ分析、元素分析、または電気抵抗率測定から判定されるように、ホウ素を実質的に含まなくてもよい。
【００２８】
モリブデン核形成層を作成する方法は、４５０℃から５５０℃の間の温度で上部モリブデン核形成層の上にバルクモリブデン層を蒸着させることを含み得る。バルクモリブデン層を蒸着するために、モリブデン錯体を使用することができる。いくつかのバージョンでは、モリブデン錯体はモリブデンおよび塩素を含有する。さらに別のバージョンでは、モリブデン錯体はＭｏＣｌ５を含むことができ、またはＭｏＯＣｌ４を含むことができる。
【００２９】
適切には、膜の厚さは２００オングストローム以上であり得、モリブデン膜の抵抗率は、モリブデン核形成層のない７００℃の基板上の前記モリブデン錯体から堆積された±１０％の実質的に類似の厚さのモリブデン膜の、室温（ＲＴ、２０℃〜２３℃）で測定された抵抗率の±２０％であり得る。
【００３０】
モリブデン膜を作成する方法のバージョンでは、基板の上のモリブデン膜は、最上部バルクモリブデン層と、１つ以上の下にあるモリブデン核形成層を含む。モリブデン膜は、２００オングストローム以上のモリブデン膜層厚で２５μΩ・ｃｍ未満の電気抵抗率を有することができ、いくつかのバージョンでは、モリブデン膜は、２００オングストローム以上のモリブデン層厚で２０μΩ・ｃｍ未満の電気抵抗率を有する。低抵抗率のモリブデン膜は、高抵抗率のモリブデン膜を有するデバイスよりも少ない電力を消費し、少ない熱を発生する。
【００３１】
モリブデン膜を作成する方法の別のバージョンでは、基板の上のモリブデン膜は、最上部バルクモリブデン層と、１つ以上の下にあるモリブデン核形成層とを含む。基板の上のモリブデン膜は、１０μΩ・ｃｍから２５μΩ・ｃｍの間の、室温（ＲＴ、２０℃〜２３℃）で測定された電気抵抗率を有することができ、８００オングストロームから２００オングストロームの間の厚さを有するモリブデン膜で、いくつかのバージョンでは、電気抵抗率は１２μΩ・ｃｍから２５μΩ・ｃｍの間であり得、いくつかの別のバージョンでは電気抵抗率は１０μΩ・ｃｍから２０μΩ・ｃｍであり得る。いくつかのバージョンでは、モリブデン膜は、２００Åから１０００Åの厚さを有する。モリブデン膜を作成する方法のさらに別のバージョンでは、モリブデン膜の抵抗率は、類似の基板上に７００℃で堆積された±１０％の類似の厚さの蒸着されたモリブデン膜の、室温（ＲＴ、２０℃〜２３℃）で測定された抵抗率の±２０％以内であり得る。
【００３２】
基板上にモリブデン膜を作成する方法の１つのバージョンは、２５０℃から５５０℃の温度範囲および１０トルから６０トルの圧力範囲のＢ２Ｈ６ガスに基板を曝露する行為またはステップと、基板表面上に固体ホウ素核形成層を形成する行為またはステップと、４５０℃を超える温度でモリブデンおよび塩素原子を含有する蒸気にホウ素核形成層を曝露し、ホウ素層をモリブデン核形成層に変換し、ＢＣｌ３（ｇ）またはＢＯＣｌ（ｇ）のようなホウ素化合物を生成する行為またはステップと、任意選択的に、追加のモリブデン核形成層を形成するために最初の４つのステップを１回以上繰り返す行為またはステップと、モリブデンおよび塩素原子を含有するモリブデン錯体のＨ２還元によって上部モリブデン核形成層の上に５５０℃以下の温度でモリブデンをＣＶＤ堆積する行為またはステップとを含むことができる。
【００３３】
基板上にモリブデン膜を作成する別のバージョンは、３００℃から５５０℃の温度範囲および１０トルから６０トルの圧力範囲のＢ２Ｈ６ガスに基板を最初に曝露する行為またはステップを含む。ホウ素分解またはホウ素核形成層が基板表面上に形成され、この層の厚さはＢ２Ｈ６の流量および投入時間によって制御することができる。続いて、ホウ素層は、４５０℃を超える温度でＭｏＣｌ５に曝露される。反応は、ホウ素層をモリブデン核形成層に変換し、副生成物としてＢＣｌ３（ｇ）またはＢＯＣｌ（ｇ）を含有する揮発性ガスを生じる。結果的なモリブデン核形成層の厚さは、ホウ素分解層の開始厚さに依存する。ホウ素核形成層を作成してこれをモリブデン核形成層に変換するプロセスは、所望の上部モリブデン核形成層が達成されるまで何回も繰り返すことができる。その後、従来のＣＶＤモリブデン堆積は、上部モリブデン核形成層上で進行することができる。モリブデン核形成層は、ＣＶＤモリブデン堆積温度カットオフを５５０℃から４５０℃に低下させるのに役立つことができる。上部核形成層上に堆積されたＣＶＤモリブデン膜は、深いビア構造上で低い粗さおよび良好なステップカバレッジを有する。
【００３４】
モリブデン膜を作成する方法のバージョンは、基板上に半導体デバイスを形成する製造プロセスで実行されることが可能である。本開示のモリブデン膜はまた、様々な電子、表示、または光起電デバイスの製造中に堆積されることも可能である。電子デバイスの例は、デジタルメモリストレージ用のダイナミックランダムアクセスメモリ（ＤＲＡＭ）およびフラッシュメモリデバイスで使用される３−ＤＮＡＮＤ論理ゲートを含む。
【発明を実施するための形態】
【００３５】
本開示は、ホウ素およびモリブデン核形成層を利用して基板上にモリブデン膜を作成する方法に関する。結果的なモリブデン膜は、低い電気抵抗率を有してもよく、ホウ素を実質的に含まなくてもよく、ホウ素またはモリブデン核形成層を使用しない従来の化学蒸着プロセスと比較して低温で作成することができる。このプロセスによって形成されたモリブデン核形成層は、ＭｏＣｌ５またはＭｏＯＣｌ４のような塩素含有前駆体のエッチング効果から基板を保護することができ、モリブデン核形成層の上でのその後のＣＶＤによるＭｏ成長の核形成を促進することができ、低温でのモリブデンＣＶＤ堆積を可能にする。モリブデン核形成層は、その後のＣＶＤモリブデン成長の粒径を制御し、ひいては最終的なモリブデン膜の電気抵抗率を制御するために使用することもできる。
【００３６】
ホウ素核形成層は、３００℃から５５０℃の温度範囲および１０トルから６０トルの圧力範囲のＢ２Ｈ６ガスに基板（薄い上側の膜を含んでもよい）を最初に曝露することによって形成されることが可能である。ホウ素を含有する固体核形成または分解層が基板表面（または上側の薄膜）上に形成され、分解層を含むこのホウ素含有核形成層またはホウ素の厚さは、Ｂ２Ｈ６の流量および投入時間によって制御することができる。このホウ素含有核形成層の厚さは、５Åから１００Åの間であり得る。適切には、ホウ素含有核形成層の厚さは、約５から約５０オングストロームの範囲、任意選択的に５から約３０オングストロームの範囲、たとえば約５から約２０オングストロームの範囲であってもよい。
【００３７】
モリブデン核形成層は、高温でのモリブデン、塩素、および任意選択的に酸素を含む蒸気組成物に対するホウ素核形成層の曝露および反応によって形成することができる。蒸気組成物とのこの反応は、ホウ素核形成層を消費し、これをモリブデン核形成層と置き換える。蒸気組成物は、ＭｏＣｌ５、ＭｏＯＣｌ４、またはその他の材料を含むことができる。たとえば、ホウ素核形成層を有する基板は、反応器内のステージ上で４５０℃から５５０℃の間の温度に保持されることが可能であり、ＭｏＣｌ５のみを含有するかまたはこれからなる組成物に曝露されること、もしくはＭｏＣｌ５およびアルゴン（Ａｒ）のような不活性ガスを含む混合物であり得る組成物に曝露されること、もしくはＭｏＣｌ５および水素（Ｈ２）のような還元ガスを含む混合物であり得る組成物に曝露されることが可能である。別の例では、ホウ素核形成層を有する加熱されたステージ上の基板は、４５０℃から５５０℃の間の温度に保持され、ＭｏＯＣｌ４を含有するかまたはこれからなる組成物に曝露されること、もしくはＭｏＯＣｌ４およびアルゴン（Ａｒ）のような不活性ガスを含む混合物であり得る組成物に曝露されること、もしくはＭｏＯＣｌ４および水素（Ｈ２）のような還元ガスを含む混合物であり得る組成物に曝露されることが可能である。これらの組成物の１つ以上に対する４５０℃から５５０℃の間の温度でのホウ素核形成層の曝露により、ホウ素核形成層を、核形成層を含むモリブデンに変換する。
【００３８】
ＢＣｌ３またはホウ素含有揮発性材料は、ホウ素核形成層のモリブデン核形成層への変換の副生成物として生成され得る。この反応は、およそ４５０℃の温度カットオフを有する。
【００３９】
Ｈ２の存在下で、反応副生成物は、ＨＣｌ、ＢＣｌ３、およびＯＣｌ２を含み得る（ＭｏＯＣｌ４を含有する蒸気組成物の場合）。反応は、ホウ素核形成層上のＨ２共反応物の有無にかかわらず発生する可能性がある。
【００４０】
結果的なモリブデン核形成層の厚さは、ホウ素核形成層の開始厚さに依存する。いくつかのバージョンでは、ホウ素核形成層をモリブデン核形成層に変換するために、モリブデン、塩素、および任意選択的に酸素を含むが還元ガスを含まない蒸気組成物を使用することができる。結果的なモリブデン核形成層の厚さは、ホウ素核形成層の厚さに比例する。
【００４１】
有利には、ホウ素核形成層を堆積するステップおよびモリブデン核形成層を形成するためのホウ素核形成層の反応のステップは、１つ以上のさらなるホウ素核形成層を形成するために繰り返されてもよい。
【００４２】
複数のホウ素核形成層が形成される場合、これらは実質的に同一の方法で作成されてもよい。あるいは、たとえば本明細書のどこかに記載されるように、異なる層のために異なる条件が採用されてもよい。
【００４３】
方法は、上部モリブデン核形成層を作成することを含み得る。前記基板上のモリブデン核形成層、またはさらなるモリブデン核形成層は、上部モリブデン核形成層を構成し得る。
【００４４】
モリブデン膜形成プロセスのバージョンは、バルクモリブデン層を形成するために、基板上の上部モリブデン核形成層上にモリブデン錯体を蒸着させる行為またはステップをさらに含むことができる。バルクモリブデン層および１つ以上の下にあるモリブデン核形成層はモリブデン膜を構成し、モリブデン膜は、５０Åから３０００Åの範囲の厚さを有することができる。いくつかのバージョンでは、モリブデン膜の厚さは２００Åから１０００Åであり得る。基板は、このバルク蒸着行為またはステップの間、４５０℃から５５０℃の間の温度であり得る。いくつかのバージョンでは、モリブデン錯体は、モリブデンおよび塩素原子を含有する蒸気組成物であり得、別のケースでは、モリブデン錯体は、モリブデン、塩素、および酸素原子を含有する蒸気組成物であり得る。方法のバージョンで使用され得るモリブデン錯体の例は、ＭｏＣｌ５およびＭｏＯＣｌ４を含む。
【００４５】
モリブデンおよび塩素原子を含む分子を含む組成物またはモリブデンおよび塩素原子を含むモリブデン錯体は、モリブデン膜形成方法で使用するためのモリブデンおよび塩素原子を含む蒸気組成物を作成するために蒸発することができる。組成物または錯体は、ＭｏＣｌ５（いくつかのバージョンでは９９％以上の分子純度）またはＭｏＯＣｌ４（いくつかのバージョンでは９９％以上の分子純度）を別個に含むことができる。いくつかのバージョンでは、モリブデン錯体は、シクロペンタジエニルおよび他の配位子を含有する有機金属モリブデン化合物であり得る。モリブデン錯体は、昇華によって９９．９９％を超える分子純度に精製されることが可能である。たとえば、ＭｏＣｌ５は、微量の高蒸気圧ＭｏＯＣｌ４を除去するために、昇華によって精製されることが可能である。本開示のバージョンは、蒸着プロセスで使用するように適合されたアンプルを含むことができ、アンプルは、９９．９９％を超える分子純度のＭｏＣｌ５を含有する。本開示の別のバージョンは、蒸着プロセスで使用するように適合されたアンプルを含むことができ、アンプルは、９９．９９％を超える分子純度のＭｏＯＣｌ４を含有する。昇華は、ＭｏＣｌ５またはＭｏＯＣｌ４を精製し、望ましくない金属ハロゲン化物および金属オキシハロゲン化物を除去するために使用することができる。
【００４６】
ホウ素核形成層がモリブデン膜を作成する方法のバージョンで実質的に消費されるという言及は、１つ以上のホウ素核形成層が１つ以上のモリブデン核形成層で置き換えられたサンプルの断面のＳＥＭ分析によって視認可能なホウ素がないことを指し得る。実質的に消費されるとは、付加的または代替的に、５重量％未満、または場合により１重量％未満のホウ素がモリブデン膜または任意の下にあるモリブデン核形成層に存在することを指し得る。ホウ素含有量は、基板からの膜の酸溶解によって決定され、元素分析によって測定されることが可能である。実質的に消費されるとは、ＭｏＣｌ５から７００℃で類似の基板上に蒸着された類似の厚さ（±１０％）のモリブデン層の±２０％以内の室温（ＲＴ、２０℃〜２３℃）で測定された抵抗率を有するモリブデン膜も指すことができる。
【００４７】
熱履歴とは、製造中に全ての熱処理ステップによって半導体マイクロエレクトロニクストランジスタ、論理ゲート、または光起電に付与される累積熱エネルギーを指す。プロセスの熱履歴を制御することで、接合部におけるドーパントの再分布およびバリア層を通じた金属の拡散を防止するのに役立つことができる。製造中に高温が必要とされる場合、プロセスの持続時間を制限することによって適度な熱履歴が達成され得る。同様に、プロセスが完了するのにかなりの時間を要する場合には、過剰な熱履歴を回避するために、温度を下げることができる。方法のバージョンでは、モリブデン核形成層およびバルクモリブデン層は、５００℃未満の温度で、Ｍｏ核形成層のない７００℃のモリブデンプロセスと比較して類似の堆積時間で、堆積することができる。本明細書に開示される新しい方法のより低い堆積温度は、モリブデン膜が半導体デバイス製造で使用されるプロセスの熱履歴に対する要求を減らすために使用することができる。加えて、現在のプロセスによって達成される低プロセス温度は、より安価なプロセス機器および設計の利用を可能にすることによって、コストを削減することができる。
【００４８】
モリブデン膜を作成する方法のバージョンでは、ホウ素を含有する分解層または核形成層は、実質的にホウ化物を含まない。同様に、モリブデン核形成層およびモリブデン膜は、実質的にホウ化物を含まない。ホウ化物は、ホウ素と、ケイ素などのより陰性の元素との間で形成される物質である。ホウ化物層は、バリア層の下にある領域への金属およびその他の不純物の拡散を抑制するための、集積回路の製造におけるバリア層として提案されてきた。ホウ化物は、典型的には化学蒸着（ＣＶＤ）技術を使用して形成される。たとえば、四塩化物は、ＣＶＤを使用して金属二ホウ化物を形成するために、ジボランと反応させられてもよい。しかしながら、ホウ化物バリア層を形成するためにＣｌ系化学物質が使用されるときには、信頼性の問題が生じる可能性がある。具体的には、ＣＶＤ塩素系化学物質を使用して形成されたホウ化物層は、典型的に高い塩素含有量を有する（たとえば、約３％を超える塩素含有量）。塩素はホウ化物バリア層から隣接する配線層内に移動する場合があり、これにより、このような配線層の接触抵抗を増加させ、そこから作成される集積回路の特性を潜在的に変化させる可能性があるので、高い塩素含有量は望ましくない。本明細書に開示される方法によって調製されたモリブデン膜は、ＭｏＣｌ５、ＭｏＯＣｌ４のエッチング効果から基板を保護することがわかった。
【００４９】
基板の上にモリブデン膜を作成するバージョンでは、バルクモリブデン、（１つまたは複数の）モリブデン核形成層、およびホウ素核形成層は、蒸着によって堆積されることが可能である。蒸着は、化学蒸着（ＣＶＤ）、原子層堆積（ＡＬＤ）、これらの高圧および低圧バージョン、ならびにプラズマ強化ＣＶＤ、レーザー支援、およびマイクロ波支援などの、ただしこれらに限定されないこれらの支援バージョンを含むバージョンの、いずれかを含む。
【００５０】
本開示のいくつかのバージョンでは、基板の上の材料の層がある。この層は、たとえば、窒化チタン、モリブデン、または半導体デバイスのバルクモリブデン層の下に存在するであろうその他の材料であり得るが、これらに限定されない。たとえば、モリブデンなどの耐熱元素金属がポリシリコン金属ゲート電極構造内で使用されるとき、高温処理中に元素金属のシリサイド化を防止するために、ポリシリコンと元素金属との間に薄い導電性拡散バリアを設けることができる。拡散バリアは典型的に、窒化タングステン（ＷＮ）、窒化チタン（ＴｉＮ）、窒化タンタル（ＴａＮ）などの導電性金属窒化物、および／またはＷＳｉＮ、ＴｉＳｉＮ、およびＴａＳｉＮなどのそれぞれのシリコン含有三元化合物で構成される。
【００５１】
いくつかのバージョンでは、基板はモリブデン核形成層、たとえば本発明にしたがって事前に形成されたモリブデン核形成層を含む。
【００５２】
方法のバージョンで使用され得る基板は、シリコン、酸化シリコン、ガリウムヒ素、アルミナ、ならびに適切な化学的および温度特性を有するその他のセラミックおよび金属を含む。
【００５３】
ホウ素核形成層またはホウ素分解層は、約５オングストローム（５Å）から約１００オングストローム（１００Å）の範囲の厚さを有することができる。モリブデン核形成層は、約５オングストローム（５Å）から約１００オングストローム（１００Å）の範囲の厚さを有することができる。ホウ素核形成層は、２５０℃から５５０℃の間の温度まで加熱された基板または基板の上の層上に堆積することができる。いくつかのバージョンでは、ホウ素核形成層は、３００℃から４５０℃の間の温度まで加熱された基板または基板の上の層上に堆積することができる。３００℃から４５０℃の間で作成されたホウ素核形成層は、滑らかで抵抗率の低いバルクモリブデン層を提供する。３００℃から５５０℃の温度範囲および１０トルから６０トルの圧力範囲のＢ２Ｈ６ガスに基板を曝露することによって、１つ以上のＢ２Ｈ６核形成層が堆積され得る。
【００５４】
モリブデン錯体から上部核形成層へのバルクモリブデン蒸着は、水素のような還元ガスの存在下で行われることが可能である。たとえば、Ｎ２またはＡｒキャリアガスの流れとともに、容器またはアンプルからの昇華によって五塩化モリブデンＭｏＣｌ５錯体が反応チャンバに送達されることが可能である。錯体として五塩化モリブデンを収容するアンプル容器は、たとえば７０℃から１００℃の間の温度まで加熱されることが可能である。蒸発の温度は、使用されるモリブデン錯体に応じて異なる。より低いアンプル温度は、モリブデン錯体の分解を減少させ、これによってより一定のモリブデン堆積速度を提供するので、全ての蒸気発生にとって有益である。
【実施例１】
【００５５】
この実施例は、基板上の５０Å厚の窒化チタン層の上のモリブデンの堆積を示す。モリブデン核形成層およびバルクモリブデンの堆積後の窒化チタン層の厚さは、最初に測定されたＴｉＮ層厚の厚さの±２０％以内であり、モリブデン核形成層が塩素含有前駆体および副生成物から下にあるＴｉＮにエッチング耐性を提供することを示した。
【００５６】
基板の上のモリブデン膜を、以下の表１に詳述されるように、様々な温度および圧力でマルチステッププロセスによって堆積した。最初のステップは、ＳｉＯ２基板の上の窒化チタン層上に固体ホウ素核形成層を堆積するサブステップと、ＭｏＣｌ５および水素を含む組成物に固体ホウ素核形成層（またはホウ素分解層）を曝露し、結果的にホウ素核形成層をモリブデン核形成層に実質的に置き換える、サブステップとを含んでいた。
【００５７】
次のステップは、最初のホウ素層核形成よりも短い浸漬でのモリブデン核形成層の上の新しいホウ素核形成層の堆積、次いでモリブデンを形成するために新しいホウ素核形成を実質的に消費することによって開始されるバルクモリブデン堆積、これに継ぎ目なく続く、ＭｏＣｌ５のＨ２との反応によって基板上にモリブデン膜を形成するためのモリブデンの堆積であった。
【００５８】
膜の電気抵抗率を室温（ＲＴ、２０℃から２３℃）で測定した。
【００５９】
2021522408.tif 000002
【００６０】
表１に詳述されるように、モリブデン核形成層の堆積温度は、４８０℃から４５０℃の温度、具体的には４８０℃、４６０℃、または４５０℃の温度で行った。核形成またはバルクモリブデン堆積ステップの圧力は、１０トルから４０トルの間で変更した。ＭｏＣｌ５アンプルの温度（アンプル温度℃）は摂氏９０度であった。
【００６１】
この実施例の結果は、１０トルのプロセス圧力では、４８０℃でほとんどまたはまったくＭｏ堆積が得られないことを示している。しかしながら、４０トルのプロセス圧力では、Ｍｏ膜堆積速度は、約３００Å以上の厚さの膜をもたらし、堆積温度が低下すると堆積速度も低下した。４８０℃および４０トルの圧力では、モリブデン堆積速度は約６５Å／分であり、４６０℃および４０トルの圧力では、モリブデン堆積速度は約５４Å／分であり、４６０℃および４０トルの圧力では、モリブデン堆積速度は約２８Å／分であった。
【００６２】
この実施例の結果は、７００オングストロームから３００オングストロームの間の厚さを有するモリブデン膜で、それぞれ１２μΩ・ｃｍから２０μΩ・ｃｍの間の室温（ＲＴ、２０℃〜２３℃）で測定した４点電気抵抗率を有するバルクモリブデン層および１つ以上のモリブデン核形成層を含むモリブデン膜が作成されたことも示している。全ての膜は、室温（ＲＴ、２０℃〜２３℃）で測定したときに２０μΩ・ｃｍ未満の低い抵抗率を示した。
【実施例２】
【００６３】
この比較例は、モリブデン核形成層のない基板上のモリブデンの堆積を示す。５５０℃から７００℃のステージ温度で堆積をテストし、堆積時間を３０秒から６００秒まで変化させた。Ｍｏを形成するためのＭｏＣｌ５の堆積を、ＳｉＯ２基板の上の１００ÅのＴｉＮ層上で行った。ＭｏＣｌ５アンプルを７０℃に加熱し、チャンバ圧力を６０トルとし、Ｈ２流量を２０００ｓｃｃｍとし、アルゴンキャリアガス流量を５０ｓｃｃｍとした。
【００６４】
表２の結果は、Ｍｏ膜のＣＶＤ堆積が、５５０℃を超えるステージ温度でＭｏＣｌ５／Ｈ２を使用してＴｉＮ被覆基板上で実現されたことを示している。より低い温度（たとえば、５５０℃未満のステージ温度）では、ＭｏＣｌ５からの基板エッチング効果および不適切な核形成のため、Ｍｏは堆積しなくなった。
【００６５】
2021522408.tif 000003
【００６６】
この実施例の結果は、１８０秒のほぼ同じ堆積時間で、堆積されたモリブデン膜の厚さが、７００℃で３４１Å（１．８９Å／秒の堆積速度）から６００℃で１５０Å（０．８３Å／秒の堆積速度）に減少し、５５０℃では３７Å（０．２Å／秒の堆積速度）の低さであったことを示している。異なる温度で調製された同様の厚さの膜では、室温（ＲＴ、２０℃〜２３℃）で測定されたモリブデン膜の抵抗率は、堆積温度の低下とともに増加した。たとえば、５５０℃で堆積された２４１Å厚のＭｏ膜は６０μΩ・ｃｍの抵抗率を有し、６００℃で堆積された２４８Å厚のＭｏ膜は３０．３μΩ・ｃｍの抵抗率を有し、７００℃で堆積された２３１Å厚の膜は２１．８μΩ・ｃｍの抵抗率を有していた。
【実施例３】
【００６７】
この実施例は、１つ以上のモリブデン核形成層と、ＭｏＣｌ５からの蒸着によって堆積されたバルクモリブデン層とを含むモリブデン膜を作成することを示す。
【００６８】
結果的なモリブデン膜を、表３に詳述されるように作成し、特徴付けた。使用した基板は、ＳｉＯ２の上に５０Åの窒化チタン層を有していた。３００℃のステージ温度、４０トルのチャンバ圧力、３５ｓｃｃｍのＢ２Ｈ６流量、および２５０ｓｃｃｍのアルゴン流量で、ＴｉＮ層上の固体ホウ素核形成層の形成を実行した。時間は、ホウ素核形成層をＴｉＮ上で形成するか初期モリブデン核形成層上で形成するかに応じて６０から３０秒の間で変化させた。ホウ素核形成層の推定厚さは５から３０オングストロームであった。
【００６９】
ＭｏＣｌ５アンプル温度は９０度、チャンバ圧力は２０トル、アルゴンキャリア流量は１００ｓｃｃｍ、Ｈ２は２０００ｓｃｃｍであり、ステージ温度は４８０℃から５００℃まで変化させた。モリブデン核形成層が初期ホウ素核形成層を消費することによって形成されるか否か、または第２のモリブデン核形成層が形成され、これにバルクＭｏのＣＶＤが続くか否かに応じて、反応時間を３０秒から６００秒の間で変化させた。
【００７０】
2021522408.tif 000004
【００７１】
これらのモリブデン膜は、８００オングストロームから２００オングストロームの間の厚さを有するモリブデン層で、それぞれ１２μΩ・ｃｍから２５μΩ・ｃｍの範囲の室温で測定された電気抵抗率を有していた。
【００７２】
この実施例の結果は、基板上のホウ素含有核形成層の、モリブデンおよび塩素原子を含む分子を含む蒸気組成物との反応を介してホウ素核形成層を消費することによって、４８０℃から５００℃の間の基板温度で低抵抗率のモリブデン膜を作成できることを、さらに示している。この実施例のバルクモリブデン膜の抵抗率は、モリブデン核形成層のない７００℃の類似の基板上に同じモリブデン錯体から堆積された実質的に類似の厚さ（±１０％）のバルクモリブデン層の室温で測定された抵抗率の、±２０％であった。たとえば、実施例２のサンプル３２２−２３７−１２のモリブデン錯体を使用した類似の基板上のモリブデンの堆積で、３４０Å厚の膜で約１６．１μΩ・ｃｍの抵抗率を有する膜が得られた。
【実施例４】
【００７３】
この実施例は、ホウ素核形成層が堆積されたモリブデン膜の抵抗率およびホウ素核形成層を使用したモリブデンの堆積のためのカットオフ温度に対する、過剰な残留ホウ素の有害な影響を示す。
【００７４】
４５０℃、５００℃、および５５０℃の基板温度での堆積の後のモリブデン厚を、１、２、３、４、５サイクル後に測定した。５核形成サイクル後に、４５０℃の堆積温度でのモリブデン膜厚は２５Å未満であった。５核形成サイクル後に、５００℃の堆積温度でのモリブデン膜厚は約２７５Åであった。５核形成サイクル後に、５５０℃の堆積温度でのモリブデン膜厚は約４１０Åであった。これらの結果に基づいて、ＭｏＣｌ５とホウ素との間の反応のカットオフ温度は、４５０℃から５００℃の間であると決定した。
【００７５】
基板温度５００℃および５５０℃での堆積に続いて室温で測定されたモリブデン膜抵抗率を、１、２、３、４、５サイクル後に測定した。５００℃での１核形成サイクル後の抵抗率は高すぎて測定できなかったが、５５０℃での１核形成サイクル後のモリブデン膜の抵抗率は、約３１０μΩ・ｃｍであった。５００℃で形成されたモリブデン膜の２核形成サイクル後の抵抗率は約２５０μΩ・ｃｍであり、５５０℃での２核形成サイクル後のモリブデン膜の抵抗率は約２７５μΩ・ｃｍであった。５００℃で形成されたモリブデン膜の５核形成サイクル後の抵抗率は約２５０μΩ・ｃｍであり、５５０℃での５核形成サイクル後のモリブデン膜の抵抗率は約３４０μΩ・ｃｍであった。この実施例の２核形成サイクル後の抵抗率は、たとえば実施例１の２核形成サイクル後に作成された類似の膜よりもはるかに高く、理論に拘束されることを望まないが、膜中のホウ素の存在によるものであると考えられる。
【実施例５】
【００７６】
この実施例は、ＴｉＮ層を有するホウ素核形成層のない基板上のモリブデンの堆積を示す。反応器内のステージ上で基板を７００℃に加熱し、ＭｏＣｌ５蒸気および異なる量の水素ガスを含む組成物で処理した。プロセス条件は、５０ｓｃｃｍの不活性アルゴンガス流量、６０トルのチャンバ圧力、ならびに２０００ｓｃｃｍの低水素流量および４０００ｓｃｃｍの高水素流量を含んでいた。
【００７７】
この実施例の結果は、核形成層のない基板上に堆積されたモリブデン膜の４点測定電気抵抗率が、ホウ素核形成層なしで堆積された２００Å厚のモリブデン膜で約１５μΩ・ｃｍから２３μΩ・ｃｍ、ホウ素核形成層なしで堆積された６００〜８００Å厚のモリブデン膜で約１０μΩ・ｃｍから１６μΩ・ｃｍの範囲であったことを示している。より高い水素流量を使用して調製された全ての膜の抵抗率は、より低い水素流量で調製されたものよりも低く、およそ８００Å厚のモリブデン膜では、より高い水素流量で作成された膜の抵抗率は、より低い水素流量で作成されたサンプルと比較して、約５μΩ・ｃｍ低かった。モリブデン膜抵抗率は、膜厚の増加とともに減少した。
【００７８】
様々な組成物および方法が記載されているが、本発明は、変化する可能性があり、記載されている特定の分子、組成物、設計、方法論、またはプロトコルに限定されるものではないことを、理解すべきである。説明で使用される術語は、特定のバージョンまたは実施形態を記載することのみを目的としており、添付請求項によってのみ限定される本発明の範囲を限定するように意図されないこともまた、理解すべきである。
【００７９】
なお、本明細書および添付請求項で使用される際に、単数形の「ａ」、「ａｎ」、および「ｔｈｅ」は、文脈が明確に別の指示をしない限り、複数の言及を含むことにも留意すべきである。したがって、たとえば、「核形成層」への言及は、１つ以上の核形成層および当業者に知られている同等物などへの言及である。別途定義されない限り、本明細書で使用される全ての技術用語および科学用語は、当業者によって一般に理解されるのと同じ意味を有する。本明細書に記載されるものと類似または同等の方法および材料は、本発明の実施形態の実践またはテストで使用することができる。本明細書で言及される全ての刊行物は、参照によりその全体が組み込まれる。本明細書中のいかなるものも、本発明が先行発明によりそのような開示に先行する権利を与えられないことの承認として解釈されるべきではない。「任意選択的な」または「任意選択的に」とは、後に記載されるイベントまたは状況が発生してもしなくてもよいこと、および説明が、イベントが発生する場合としない場合とを含むことを意味する。本明細書の全ての数値は、明示的に示されるか否かにかかわらず、用語「約」によって修正可能である。用語「約」は一般に、当業者が挙げられた値と同等であると見なす（すなわち、同じ機能または結果を有する）数の範囲を指す。いくつかの実施形態では、用語「約」は述べられた値の±１０％を指し、別の実施形態では、用語「約」は述べられた値の±２％を指す。組成物および方法は、様々な成分またはステップを「含む（ｃｏｍｐｒｉｓｉｎｇ）」（「含むがこれらに限定されない」という意味で解釈される）という言葉で記載されるが、組成物および方法はまた、様々な組成物およびステップ「から本質的になる」または「からなる」ことも可能であり、このような術語は、本質的に排他的、または排他的なメンバーグループとして解釈されるべきである。
【００８０】
本発明は、１つ以上の実装形態に関して示され、記載されてきたが、この明細書および添付の図面の読み取りおよび理解に基づいて、同等の変形例および修正例が当業者に想起されるだろう。本発明は、全てのこのような修正例および変形例を含み、以下の請求項の範囲によってのみ限定される。加えて、本発明の特定の特徴または態様は、いくつかの実装形態のうちの１つのみに関して開示されてきたが、このような特徴または態様は、所与のまたは特定の用途に望ましく有利となるように、別の実装形態の１つ以上の別の特徴または態様と組み合わせられてもよい。さらに、用語「含む（ｉｎｃｌｕｄｅｓ）」、「有する（ｈａｖｉｎｇ）」、「有する（ｈａｓ）」、「有する（ｗｉｔｈ）」、またはこれらの変形が詳細な説明または請求項で使用される限り、このような用語は、用語「含む（ｃｏｍｐｒｉｓｉｎｇ）」と同様に包括的であるように意図される。また、用語「例示的（ｅｘｅｍｐｌａｒｙ）」は、最良のものではなく、むしろ単に一例を意味するように意図される。本明細書に示される特徴、層、および／または要素は、単純化および理解のしやすさのために互いに対して特定の寸法および／または配向で示されており、実際の寸法および／または配向は、本明細書に示されるものとは実質的に異なる可能性があることも、理解すべきである。
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
モリブデン層の製造方法であって、
基板上のホウ素含有核形成層とモリブデン及び塩素原子を含有する分子を含む蒸気組成物との反応であって、基板が４５０℃から５５０℃の間の温度であり、前記反応が、ホウ素核形成層の少なくとも一部を消費し、基板の上にモリブデン核形成層を形成する、反応
を含む方法。
【請求項２】
ホウ素含有核形成層の厚さが約５Åから約５０Åの間である、請求項１に記載の方法。
【請求項３】
前記基板の上の前記モリブデン核形成層の上にさらなるホウ素含有核形成層を堆積することであって、基板が３００℃から５５０℃の間の温度である、堆積することと、
さらなるホウ素含有核形成層とモリブデンおよび塩素原子を含有する分子を含む蒸気組成物との反応であって、基板が４５０℃から５５０℃の間の温度であり、前記反応は、さらなるホウ素核形成層の少なくとも一部を消費し、さらなるモリブデン核形成層を形成する、反応と
をさらに含む、請求項１に記載の方法。
【請求項４】
さらなるホウ素含有核形成層の堆積された厚さが、基板の上のホウ素含有核形成層の堆積された厚さよりも薄い、請求項３に記載の方法。
【請求項５】
第１の期間にわたり基板の上にホウ素含有核形成層を蒸着させること、及び第２の期間にわたりさらなるホウ素含有核形成層を蒸着させることを含み、第２の期間が第１の期間よりも短い、請求項３に記載の方法。
【請求項６】
さらなるモリブデン層が元素分析による５重量％未満のホウ素を含み、１重量％未満のホウ素を含んでいてもよいように、さらなるホウ素含有核形成層が前記反応によって実質的に消費される、請求項３に記載の方法。
【請求項７】
蒸気組成物が還元ガスを実質的に含まない、請求項１に記載の方法。
【請求項８】
基板上の前記モリブデン核形成層、又はさらなるモリブデン核形成層が、上部モリブデン核形成層を構成する、請求項１に記載の方法。
【請求項９】
モリブデン錯体を蒸着させることを含み、４５０℃から５５０℃の間の温度で上部モリブデン核形成層の上にバルクモリブデン層を形成することを含む、請求項８に記載の方法。
【請求項１０】
モリブデン錯体がＭｏＣｌ５またはＭｏＯＣｌ４を含む、請求項８に記載の方法。
【国際調査報告】
2021522408.tif 000005
2021522408.tif 000006